(57)【特許請求の範囲】
【請求項１】
電磁波を吸収して発熱するＭｎＺｎ系フェライト粉と電磁波を吸収して発熱するＮｉ系フェライト粉とを、ＭｎＺｎ系フェライト粉：Ｎｉ系フェライト粉＝３０〜７０：３０〜７０（ｍａｓｓ％）の範囲で混合したマイクロ波吸収発熱体用フェライト粉を、樹脂中に３０〜９０（ｍａｓｓ％）の割合で含有させ、
前記ＭｎＺｎ系フェライト粉は、Ｆｅ酸化物（Ｆｅ2Ｏ3換算）：５３〜５７ｍｏｌ％、Ｚｎ酸化物（ＺｎＯ換算）：４〜１１ｍｏｌ％およびＮｉ酸化物（ＮｉＯ換算）：０〜４ｍｏｌ％を含み、残部がＭｎ酸化物からなり、
前記Ｎｉ系フェライト粉は、Ｆｅ酸化物（Ｆｅ2Ｏ3換算）：４６〜５１ｍｏｌ％、Ｃｕ酸化物（ＣｕＯ換算）：３〜１４ｍｏｌ％、Ｚｎ酸化物（ＺｎＯ換算）：０〜３８ｍｏｌ％を含み、残部がＮｉ酸化物からなることを特徴とするマイクロ波吸収発熱体。
【発明の詳細な説明】
【技術分野】
【０００１】
本発明は、電子レンジなどで使用される周波数の電磁波を吸収して優れた発熱性能を示す発熱体に関するものである。
かかる発熱体は、電子レンジ用発熱調理器や、マイクロ波を利用した保温材、温熱医療用発熱体など、産業用加熱用途に利用することができる。
【背景技術】
【０００２】
電子レンジは、通常２．４５ＧＨｚのマイクロ波を食品に照射し、食品中の水分子がマイクロ波を吸収して振動する現象を利用して食品を加熱する調理機器である。ここで、マイクロ波を吸収できるのは水分子に限定されるものではなく、誘電損失や磁気損失の高い材料であれば、食品と同様にマイクロ波を吸収して温度が上昇することが知られている。
【０００３】
ここに、誘電損失を利用したマイクロ波吸収発熱体は、マイクロ波を吸収して高温まで温度が上昇し続けるため、安全に使用するためには、発熱粉の含有量を調整して放熱とのバランスを考慮する必要があった。
【０００４】
そこで、発明者らは、磁性体であるＭｎＺｎ系フェライトに注目して、マイクロ波を吸収して優れた発熱性能を示し、なおかつ、所定温度で昇温を停止するマイクロ波吸収発熱体用ＭｎＺｎ系フェライトを提案した（特許文献１参照）。
【０００５】
特許文献１に記載の技術は、優れた昇温特性を有すると共に、キュリー温度で磁性体の磁気損失がなくなる性質を利用して所望の温度でその昇温を止めることができるという優れたものである。
【０００６】
そして、上記マイクロ波吸収発熱体用ＭｎＺｎ系フェライトは、出発原料であるＦｅ2Ｏ3や、ＺｎＯ、ＮｉＯ、ＭｎＯの組成比を調整することで、昇温停止温度を２００〜３００℃の温度範囲で制御することができる。
【０００７】
また、発明者らは、３００℃より高温で昇温停止する必要がある場合に、ＮｉＺｎ系フェライトの組成比を調整することで、昇温停止温度を５５０℃までの広い範囲で制御することができる技術を提案している（特許文献２参照）。
【先行技術文献】
【特許文献】
【０００８】
【特許文献１】特許第５０１７４３８号公報
【特許文献２】特開２０１３−１１７３６７号公報
【発明の概要】
【発明が解決しようとする課題】
【０００９】
しかしながら、前記した技術では、単一系のフェライトを用いているため、異なる昇温停止温度のフェライト粉を作製するには、その都度、出発原料の配合比から変更して作製し直す必要があった。そのため、同じ手順（工程）を何度も繰り返さなければならず、生産効率の面で問題を残していた。
【００１０】
本発明は、上記の現状に鑑み開発されたもので、２つの系のフェライトを用いることで、従来以上に簡便な方法で、異なる昇温停止温度のフェライト粉を作り分け、所望の温度で昇温停止可能なマイクロ波吸収発熱体を得ることを目的とする。
【課題を解決するための手段】
【００１１】
発明者らは、上記した問題を解決するために、種々の組成よりなる、ＭｎＺｎ系フェライト粉とＮｉ系フェライト粉との昇温挙動を詳細に調べた。特に、組成の異なる複数のフェライト粉を混合して、その昇温挙動を調べたところ、所定の混合比範囲を選択すると、昇温速度および昇温停止温度が大きく変化する傾向にあることを見出した。
【００１２】
ついで、この知見に基づき、さらに、混合粉の昇温挙動を詳細に調べた結果、ＭｎＺｎ系フェライト粉と、Ｎｉ系フェライト粉という、２つの系のフェライトを所定の比率で混合することによって、出発原料の配合比から変更をして作製し直さなくても、所望の停止温度でその昇温が停止するだけでなく、立上りの昇温速度が速いマイクロ波吸収発熱体が得られることが分かり、本発明に至った。
【００１３】
すなわち、本発明の要旨構成は次のとおりである。
１．電磁波を吸収して発熱するＭｎＺｎ系フェライト粉と電磁波を吸収して発熱するＮｉ系フェライト粉とを、ＭｎＺｎ系フェライト粉：Ｎｉ系フェライト粉＝３０〜７０：３０〜７０（ｍａｓｓ％）の範囲で混合したマイクロ波吸収発熱体用フェライト粉を、樹脂中に３０〜９０（ｍａｓｓ％）の割合で含有させ、
前記ＭｎＺｎ系フェライト粉は、Ｆｅ酸化物（Ｆｅ2Ｏ3換算）：５３〜５７ｍｏｌ％、Ｚｎ酸化物（ＺｎＯ換算）：４〜１１ｍｏｌ％およびＮｉ酸化物（ＮｉＯ換算）：０〜４ｍｏｌ％を含み、残部がＭｎ酸化物からなり、
前記Ｎｉ系フェライト粉は、Ｆｅ酸化物（Ｆｅ2Ｏ3換算）：４６〜５１ｍｏｌ％、Ｃｕ酸化物（ＣｕＯ換算）：３〜１４ｍｏｌ％、Ｚｎ酸化物（ＺｎＯ換算）：０〜３８ｍｏｌ％を含み、残部がＮｉ酸化物からなることを特徴とするマイクロ波吸収発熱体。
【発明の効果】
【００１６】
本発明によれば、電子レンジの２．４５ＧＨｚのマイクロ波を効果的に吸収して発熱、昇温し、かつ、２００〜４００℃の温度範囲内で昇温を停止するマイクロ波吸収発熱体を、その都度、出発原料の配合比を変更して作製しなくても、特定組成のＭｎＺｎ系フェライト粉と、特定組成のＮｉ系フェライト粉との混合比を調整するだけで、簡便に作り分けることができる。
また、上記マイクロ波吸収発熱体は、単に混合物の混合比から比例計算した速度よりも、立上りの昇温速度を速くすることができる。
さらには、原料価格の高価なＮｉ系フェライトの一部を安価なＭｎＺｎ系フェライトで置き換えることができるため、製造コスト低減効果も期待できる。
【図面の簡単な説明】
【００１７】
【図１】マイクロ波照射：２０秒後の試料温度を示した図である。
【図２】本発明の発熱粉を用いた発熱シートの昇温停止温度とＮｉ系フェライト粉置換量の関係を示した図である。
【図３】発明例８と比較例５とのマイクロ波昇温特性を比較して示した図である。
【図４】発明例９と比較例６、比較例７とのマイクロ波昇温特性を比較して示した図である。
【発明を実施するための形態】
【００１８】
以下、本発明を具体的に説明する。
本発明のマイクロ波吸収発熱体は、マイクロ波吸収発熱体用フェライト粉と樹脂からなる。
また、マイクロ波吸収発熱体用フェライト粉は、電磁波を吸収して発熱するＭｎＺｎ系フェライト粉と電磁波を吸収して発熱するＮｉ系フェライト粉との混合粉からなる。
【００１９】
マイクロ波吸収発熱体用フェライト粉（ＭｎＺｎ系フェライト粉：Ｎｉ系フェライト粉＝３０〜７０：３０〜７０（ｍａｓｓ％））
マイクロ波吸収発熱体用フェライト粉におけるＮｉ系フェライトの混合比が３０（ｍａｓｓ％）未満の場合、ＭｎＺｎ系フェライトの昇温特性とほとんど変わらない特性しか得られない。一方、マイクロ波吸収発熱体用フェライト粉におけるＮｉ系フェライトの混合比が７０（ｍａｓｓ％）を超えると、Ｎｉ系フェライトの昇温特性とほとんど変わらない特性しか得られない。
そのため、ＭｎＺｎ系フェライト粉：Ｎｉ系フェライト粉は、３０〜７０：３０〜７０（ｍａｓｓ％）の範囲で混合する。
【００２０】
図１に、ＭｎＺｎ系フェライトに対するＮｉ系フェライトの置換量と、マイクロ波照射２０秒後の試料温度との関係について調べた結果を示す。
図１に示したように、ＭｎＺｎ系フェライト粉とＮｉ系フェライト粉との混合比を上記の範囲に調整することで、単純な混合比からの比例計算から予想される温度（図１中の点線で示した線）よりも短時間で高温となる。すなわち、マイクロ波吸収発熱体の立上りの昇温速度を速くすることができる。
【００２１】
上記立上りの昇温速度が速くなる理由は今のところ不明であるが、発明者らは、飽和磁化や透磁率、誘電率などの物性の異なる粒子が共存することで、マイクロ波をより吸収しやすい状態になっているのではないかと考えている。
【００２２】
上記したマイクロ波吸収発熱体用フェライトは、粉末状なので、樹脂との混合による成形品である発熱体に用いるのに適している。
ここで、上記樹脂の種類は、用途および昇温停止温度によって適宜選択されるが、例えば、２５０℃を超える高温を選択するのであれば、シリコーン樹脂やＰＰＳ（ポリフェニレンサルファイド）などの耐熱樹脂を用いることが好ましい。
また、マイクロ波吸収発熱体用フェライト粉と樹脂との混合比は、発熱性能および成形品の品質に影響するため、製品の発熱性能および成形品の品質から適宜決めることができる。
【００２３】
しかしながら、樹脂の混合比が７０ｍａｓｓ％を超えると、マイクロ波吸収発熱体用フェライト粉の含有量が少ないために、昇温速度が遅くなり、昇温停止温度も低下する。一方、樹脂量が１０ｍａｓｓ％未満では、粉体同志の結着力が弱いために、実用的な機械的強度の成形品を得ることができない。従って、本発明では、マイクロ波吸収発熱体用フェライト粉：樹脂＝３０〜９０：１０〜７０（ｍａｓｓ％）に限定する。好ましくは、マイクロ波吸収発熱体用フェライト粉：樹脂＝６０〜８５：１５〜４０（ｍａｓｓ％）の範囲である。
【００２４】
本発明のＭｎＺｎ系フェライト粉は、一般に電源トランスやノイズフィルタ用に市販されているＭｎＺｎフェライトコアを粉砕した物を使用できるが、飽和磁束密度の高い組成のものを用いると、より高い発熱性能が得られるので好適である。
【００２５】
具体的には、Ｆｅ酸化物（Ｆｅ2Ｏ3換算）：５３〜５７ｍｏｌ％、Ｚｎ酸化物（ＺｎＯ換算）：４〜１１ｍｏｌ％およびＮｉ酸化物（ＮｉＯ換算）：０〜４ｍｏｌ％を含み、残部がＭｎ酸化物からなるＭｎＺｎ系フェライト粉であることが高飽和磁束密度の点から好ましい。
【００２６】
Ｆｅ酸化物（Ｆｅ2Ｏ3換算）：５３〜５７ｍｏｌ％
Ｆｅ2Ｏ3が多過ぎるとＭｎＺｎフェライトの焼成段階で異相が析出しやすくなり、発熱性能に悪影響を及ぼす。従って、Ｆｅ酸化物はＦｅ2Ｏ3換算で５７ｍｏｌ％以下が好ましく、５６ｍｏｌ％以下がより好ましい。一方、Ｆｅ2Ｏ3が少なくなるとキュリー温度が低下し、昇温停止温度が低温化する。従って、昇温停止温度を２００℃以上に調整するためには、Ｆｅ酸化物はＦｅ2Ｏ3換算で５３ｍｏｌ％以上が好ましく、５４ｍｏｌ％以上がより好ましい。
【００２７】
Ｚｎ酸化物（ＺｎＯ換算）：４〜１１ｍｏｌ％
ＺｎＯは飽和磁束密度の温度依存性に関係する。ＺｎＯが１１ｍｏｌ％を超えるとキュリー温度が低下し、昇温停止温度が２００℃以下に低下する。従って、Ｚｎ酸化物はＺｎＯ換算で１１ｍｏｌ％以下が好ましく、１０ｍｏｌ％以下がより好ましい。一方、ＺｎＯが４ｍｏｌ％未満では飽和磁束密度が低下して発熱性能に悪影響を及ぼす。従って、Ｚｎ酸化物はＺｎＯ換算で４ｍｏｌ％以上が好ましく、５ｍｏｌ％以上がより好ましい。
【００２８】
Ｎｉ酸化物（ＮｉＯ換算）：０〜４ｍｏｌ％
ＮｉＯは複素透磁率の虚数成分μ’’の温度特性に関係する。２．４５ＧＨｚのμ’’が大きいほど高周波磁気損失に起因するマイクロ波発熱能が高くなる。ＮｉＯを含まないとμ’’の値は室温で大きく、ＮｉＯ量とともにμ’’のピーク温度は高温化する。ＮｉＯが４ｍｏｌ％を超えると、μ’’の値は高温では高いものの、室温付近では小さくなり。発熱体の温度の立ち上がりが遅くなる。従って、Ｎｉ酸化物はＮｉＯ換算で４ｍｏｌ％以下が好ましく、３ｍｏｌ％以上がより好ましい。一方、ＮｉＯの含有量が少ないと、室温付近のμ’’は高いものの、高温で低μ’’となり、昇温の立上りは速いが、その後昇温が遅くなってしまう。しかし、本発明ではＮｉＺｎ系フェライトと混合することでその影響は小さい。従って、Ｎｉ酸化物は含まなくても良い。
【００２９】
また、本発明のＮｉ系フェライト粉は、ＣｕＯを３〜１４ｍｏｌ％含有する組成のものが、明瞭な昇温停止挙動が得られるので好適である。
さらに具体的には、Ｆｅ酸化物（Ｆｅ2Ｏ3換算）：４６〜５１ｍｏｌ％、Ｃｕ酸化物（ＣｕＯ換算）：３〜１４ｍｏｌ％、Ｚｎ酸化物（ＺｎＯ換算）：０〜３８ｍｏｌ％を含み、残部がＮｉ酸化物からなるＮｉ系フェライト粉であることが昇温停止挙動の安定性の点から好ましい。
【００３０】
Ｆｅ酸化物（Ｆｅ2Ｏ3換算）：４６〜５１ｍｏｌ％
Ｆｅ2Ｏ3は、フェライト相の安定性および比抵抗に影響を与え、マイクロ波印加による昇温速度に作用する。Ｆｅ2Ｏ3換算で５１ｍｏｌ％を超えると、発熱体の比抵抗が低下して金属のようにマイクロ波を反射して発熱性能が低下する。従って、Ｆｅ酸化物はＦｅ2Ｏ3換算で５１ｍｏｌ％以下が好ましく、５０ｍｏｌ％以下がより好ましい。一方、Ｆｅ2Ｏ3が少ないとフェライト以外の相が生成してフェライト単相を得ることが難しくなり、発熱体の昇温速度が低下する。従って、Ｆｅ酸化物濃度はＦｅ2Ｏ3換算で４６ｍｏｌ％以上が好ましく、４７ｍｏｌ％以上がより好ましい。
【００３１】
Ｃｕ酸化物（ＣｕＯ換算）：３〜１４ｍｏｌ％
ＣｕＯは、マイクロ波印加による昇温特性において、高温での昇温停止挙動に影響する。ＣｕＯが３ｍｏｌ％に満たないか、または１４ｍｏｌ％を超えたときは、いずれの場合も発熱体の昇温が停止せずに、マイクロ波照射と共に発熱体の温度が上昇し続けてしまう。従って、Ｃｕ酸化物はＣｕＯ換算で３〜１４ｍｏｌ％の範囲が好ましく、４〜１０ｍｏｌ％がより好ましい。
【００３２】
Ｚｎ酸化物（ＺｎＯ換算）：０〜３８ｍｏｌ％
ＺｎＯは、マイクロ波印加による昇温特性において、昇温停止温度に影響する。ＺｎＯ換算で０〜３８ｍｏｌ％に調整することで、５０〜５５０℃の広い温度範囲にわたって昇温停止温度を設定することができる。ＺｎＯが０ｍｏｌ％の場合、５５０℃程度まで昇温する。ＺｎＯが３８ｍｏｌ％超の場合、５０℃以上に昇温しない。従って、Ｚｎ酸化物はＺｎＯ換算で０〜３８ｍｏｌ％以上が好ましく、２〜３５ｍｏｌ％がより好ましく、３〜２０ｍｏｌ％がさらに好ましい。
【００３３】
なお、本発明における昇温停止温度Ｔｓとは、発熱フェライト粉と耐熱樹脂を混練してシート成形し、４０×４０ｍｍに切断加工して得たフェライト粉含有樹脂シートを、市販の電子レンジを用いて、５００Ｗのマイクロ波を照射した後の試料表面温度がほとんど温度変化なく一定と見なされた時の温度とする。また、試料表面温度は、赤外線放射温度計で測定する。
【００３４】
上述したとおり、本発明によれば、特定組成のＭｎＺｎ系フェライト粉と特定組成のＮｉ系フェライト粉の混合比を（ＭｎＺｎ系フェライト粉：Ｎｉ系フェライト粉＝３０〜９０：１０〜７０（ｍａｓｓ％））の範囲内で適宜調整することにより、昇温停止温度や昇温速度が異なる種々のマイクロ波吸収発熱体用フェライト粉を簡便に作り分けることができる。
【実施例】
【００３５】
以下、本発明の具体的実施例について説明する。
（実施例１）
ＭｎＺｎ系フェライト粉は、Ｆｅ2Ｏ3：ＭｎＯ：ＮｉＯ：ＺｎＯ＝５５．０：３５．０：２．５：７．５（ｍｏｌ％）の基本組成として原料を混合し、ついで、１３００℃で焼成、解砕、分級して得た。
Ｎｉ系フェライト粉は、Ｆｅ2Ｏ3：ＮｉＯ：ＺｎＯ：ＣｕＯ＝４９：３２：１３：６ｍｏｌ％の基本組成として原料を混合し、ついで、１１００℃で焼成、解砕、分級して得た。
表１に示す比率でＭｎＺｎ系フェライト粉とＮｉ系フェライト粉を混合し、次いで、マイクロ波吸収発熱体用フェライト粉：シリコーン樹脂＝７５：２５の質量比で混練し、４０×４０×１ｍｍのシートを作製した。得られたシートを市販の電子レンジの中に置き、５００Ｗのマイクロ波を１０秒〜９０秒間照射した時のシートの温度を赤外線放射温度計で測定した。
【００３６】
上記した本発明に従う発明例および比較例のマイクロ波吸収発熱体用フェライト粉を用いた場合の樹脂シートの表面温度測定結果を表１および図２に示す。
【００３７】
【表１】
0006692707.tif 000002
【００３８】
表１および図２、また、前掲した図１に示したとおり、２種のマイクロ波吸収発熱体用フェライト粉から、昇温の立ち上がりが早く、所望の昇温停止温度の樹脂シートを作製できることが判る。
【００３９】
（実施例２）
ＭｎＺｎ系フェライト粉は実施例１と同様な方法で作製した。
Ｎｉ系フェライト粉は、Ｆｅ2Ｏ3：ＮｉＯ：ＺｎＯ：ＣｕＯ＝４８：４０：５：７ｍｏｌ％の基本組成として原料を混合し、ついで、１０００℃で焼成、解砕、分級して得た。
上記のＭｎＺｎ系フェライト粉とＮｉ系フェライト粉を６５：３５ｍａｓｓ％の比率で混合し、次いで、マイクロ波吸収発熱体用フェライト粉：シリコーン樹脂＝７５：２５の質量比で混練し、４０×４０×１ｍｍのシートを作製した。得られたシートを市販の電子レンジの中に置き、５００Ｗのマイクロ波を１０秒〜９０秒間照射した時のシートの温度を赤外線放射温度計で測定した（発明例８）。
比較例として、Ｎｉ系フェライト粉をＦｅ2Ｏ3：ＮｉＯ：ＺｎＯ：ＣｕＯ＝４８：２８：１７：７ｍｏｌ％の基本組成として原料を混合し、ついで、１０００℃で焼成、解砕、分級して得た。Ｎｉ系フェライト粉単体：シリコーン樹脂＝７５：２５の質量比で混練し、発明例８と同様の方法で樹脂シートを作製して、マイクロ波昇温特性を測定した（比較例５）。比較例５のフェライト粉はＮｉ系フェライト粉のみであり、ＭｎＺｎ系フェライト粉を含んでいない。
本発明に従う発明例８および比較例５のマイクロ波昇温特性を図３に示す。
【００４０】
図３に示したとおり、発明例８および比較例５は約３２０℃で昇温停止するが、昇温の立ち上がりを比較すると、２種のマイクロ波吸収発熱体用フェライト粉からなる本発明例の方が早いことが判る。
【００４１】
（実施例３）
ＭｎＺｎ系フェライト粉は、Ｆｅ2Ｏ3：ＭｎＯ：ＺｎＯ＝５５：４０：５ｍｏｌ％の基本組成として原料を混合し、ついで、１３２０℃で焼成、解砕、分級して得た。
Ｎｉ系フェライト粉は、Ｆｅ2Ｏ3：ＮｉＯ：ＺｎＯ：ＣｕＯ＝４９：３１．５：１４．５：５ｍｏｌ％の基本組成として原料を混合し、ついで、９５０℃で焼成、解砕、分級して得た。
上記のＭｎＺｎ系フェライト粉とＮｉ系フェライト粉を５０：５０ｍａｓｓ％の比率で混合し、次いで、マイクロ波吸収発熱体用フェライト粉：シリコーン樹脂＝７５：２５の質量比で混練し、４０×４０×１ｍｍのシートを作製した。得られたシートを市販の電子レンジの中に置き、５００Ｗのマイクロ波を１０秒〜９０秒間照射した時のシートの温度を赤外線放射温度計で測定した（発明例９）。
比較例として、上記のＭｎＺｎ系フェライト粉単体：シリコーン樹脂＝７５：２５の質量比で混練した（比較例６）。比較例６のフェライト粉はＭｎＺｎ系フェライト粉のみであり、Ｎｉ系フェライト粉を含んでいない。
また、上記のＮｉ系フェライト粉単体：シリコーン樹脂＝７５：２５の質量比で混練して、同様の方法で樹脂シートを作製して、マイクロ波昇温特性を測定した（比較例７）。比較例７のフェライト粉はＮｉ系フェライト粉のみであり、ＭｎＺｎ系フェライト粉を含んでいない。
本発明に従う発明例９および比較例６、比較例７のマイクロ波昇温特性を図４に示す。
【００４２】
図４に示したとおり、２種のマイクロ波吸収発熱体用フェライト粉からなる本発明例の方が昇温の立ち上がりが早いことが判る。
【産業上の利用可能性】
【００４３】
以上のように、本発明を用いることで、簡便な方法で、昇温の立ち上がりが早く、所期した温度で昇温停止できるマイクロ波吸収発熱体用フェライト粉を作り分けることができる。このため、電子レンジ用発熱調理器や、マイクロ波を利用した保温材、温熱医療用発熱体など、産業用加熱用途に対して好適に利用できる。
【図１】
0006692707.tif 000003
【図２】
0006692707.tif 000004
【図３】
0006692707.tif 000005
【図４】
0006692707.tif 000006